(57)【要約】【課題】基板の微小うねりを効率よく低減し得る微小うねり低減剤、該微小うねり低減剤を含有する研磨液組成物、該研磨液組成物を用いる精密部品用基板のうねり低減方法及び前記研磨液組成物を用いた基板の製造方法を提供すること。【解決手段】ＯＨ基又はＳＨ基を有する総炭素数２〜１５の多価カルボン酸化合物又はその塩からなる精密部品用基板研磨用の微小うねり低減剤、該微小うねり低減剤、研磨材及び水を含有する精密部品用基板用研磨液組成物、該研磨液組成物を用いて精密部品用基板の微小うねりを低減する方法、並びに前記研磨液組成物を用いて被研磨基板を研磨する工程を有する基板の製造方法。【選択図】  なし【特許請求の範囲】
【請求項１】
ＯＨ基又はＳＨ基を有する総炭素数２〜１５の多価カルボン酸化合物又はその塩からなる精密部品用基板研磨用の微小うねり低減剤。
【請求項２】
ＯＨ基又はＳＨ基を有する総炭素数２〜１５の多価カルボン酸がα−ヒドロキシカルボン酸である請求項１記載の微小うねり低減剤。
【請求項３】
請求項１又は２記載の微小うねり低減剤、研磨材及び水を含有する精密部品用基板用研磨液組成物。
【請求項４】
さらに、含硫黄無機酸及びその塩を含有する請求項３記載の研磨液組成物
【請求項５】
請求項３又は４記載の研磨液組成物を用いて精密部品用基板の微小うねりを低減する方法。
【請求項６】
請求項３又は４記載の研磨液組成物を用いて被研磨基板を研磨する工程を有する基板の製造方法。
【発明の詳細な説明】
【０００１】
【発明の属する技術分野】
本発明は、精密部品用基板研磨用の微小うねり低減剤に関する。更には、該微小うねり低減剤を用いる研磨液組成物、該研磨液組成物を用いる精密部品用基板の微小うねりを低減する方法、及び基板の製造方法に関する。
【０００２】
【従来の技術】
ハードディスクは、最小記録面積を小さくし高容量化を推進するために、磁気ヘッドの浮上量を小さくすることが求められている。かかるヘッドの浮上量を小さくするためにはハードディスク基板の研磨工程で表面粗さの低減とともに、微小うねり（表面粗さよりも波長の長い表面凹凸であり、ここでは波長が０．５〜５ｍｍのうねりをいう）の低減が強く求められてきている。このような微小うねりを低減した基板を製造するため、研磨材の粒径を小さくしながら段階的に研磨を行う多段研磨の検討や、研磨パッドの硬さを硬くする、研磨荷重、回転数を制御するといった機械的条件が検討されている。しかしながら、砥粒の微粒化では、加工時間を長時間必要としたり、機械的条件では目的とした微小うねりまで低減できないのが現状である。また、水溶性の鉄化合物を含有した研磨液組成物での研磨による微小うねり等が検討されている（例えば、特許文献１を参照）が、この方法でも、微小うねりを充分に低減しえるとは言い切れないのが現状である。
【０００３】
【特許文献１】
特開平１０−２０４４１６号公報（請求項１）
【０００４】
【発明が解決しようとする課題】
本発明は、基板の微小うねりを効率よく低減し得る微小うねり低減剤、該微小うねり低減剤を含有する研磨液組成物、該研磨液組成物を用いる精密部品用基板のうねり低減方法及び前記研磨液組成物を用いた基板の製造方法を提供することを目的とする。
【０００５】
【課題を解決するための手段】
即ち、本発明の要旨は、
〔１〕  ＯＨ基又はＳＨ基を有する総炭素数２〜１５の多価カルボン酸化合物又はその塩からなる精密部品用基板研磨用の微小うねり低減剤、
〔２〕  前記〔１〕記載の微小うねり低減剤、研磨材及び水を含有する精密部品用基板用研磨液組成物、
〔３〕  前記〔２〕記載の研磨液組成物を用いて精密部品用基板の微小うねりを低減する方法、並びに
〔４〕  前記〔２〕記載の研磨液組成物を用いて被研磨基板を研磨する工程を有する基板の製造方法
に関する。
【０００６】
【発明の実施の形態】
本発明の微小うねり低減剤は、ＯＨ基又はＳＨ基を有する総炭素数２〜１５の多価カルボン酸又はその塩である点に特徴があり、かかる特徴を有する微小うねり低減剤を用いて研磨を行うことで、精密部品用基板等の被研磨基板の微小うねり有意に低減することができ、単位面積当たりの記憶容量を増加できる基板を生産できるという顕著な効果が発現される。
【０００７】
本発明中の微小うねりとは、うねり波長が0.5 〜5mm の平均うねり（Ｗａ）を指し、そのＷａは、非接触式３次元表面構造解析顕微鏡（Ｃａｎｏｎ販売株式会社製、商品名「ＺｙｇｏＮｅｗ−Ｖｉｅｗ２００」）によって測定される。さらに具体的には、対物レンズとしてＭｉｃｈｅｌｓｏｎ２．５倍レンズ、ズーム比０．５として、分解能３２０×２４０で測定し、Ｃｙｌｉｎｄｅｒ近似処理し、０．５〜５ｍｍで「ＦＦＴ  ＦＩＸＥＤ」としたバンドパスフィルターで処理して求めることができる。
【０００８】
本発明の対象である精密部品用基板は、例えば、磁気ディスク、光ディスク、光磁気ディスク等の磁気記録媒体の基板、フォトマスク基板、光学レンズ、光学ミラー、光学プリズム、半導体基板等の研磨に適している。半導体基板としては、シリコンウェハ（ベアウェハ）、埋め込み素子分離膜、層間絶縁膜、埋め込み金属配線、埋め込みキャパシタ等を含む基板を挙げることができる。
【０００９】
精密部品用基板の材質は、例えば、シリコン、アルミニウム、ニッケル、タングステン、銅、タンタル、チタン等の金属又は半金属、及びこれらの金属を主成分とした合金、ガラス、ガラス状カーボン、アモルファスカーボン等のガラス状物質、アルミナ、二酸化ケイ素、窒化ケイ素、窒化タンタル、窒化チタン等のセラミック材料、ポリイミド樹脂等の樹脂等が挙げられる。これらの中では、アルミニウム、ニッケル、タングステン、銅等の金属及びこれらの金属を主成分とする合金が被研磨物であるか、又はそれらの金属を含んだ半導体素子等の半導体基板が被研磨物であることが好ましい。更には磁気ディスク基板等の表面が金属である精密部品用基板が好適に用いられ、さらにその表面がＮｉ−Ｐ合金層である基板、たとえばＮｉ−Ｐメッキされたアルミニウム合金やガラス等の基板が好ましく、ハードディスク基板であるものが特に好ましい。特に本発明の微小うねり低減剤は、Ni-Pメッキされた基板の研磨でのアルミナ粒子を用いた研磨において好適に用いられる。
【００１０】
これらの被研磨物の形状には特に制限がなく、例えば、ディスク状、プレート状、スラブ状、プリズム状等の平面部を有する形状や、レンズ等の曲面部を有する形状が本発明の研磨液組成物を用いた研磨の対象となる。その中でも、ディスク状の被研磨物の研磨に特に優れている。
【００１１】
本発明の微小うねり低減剤は、ＯＨ基又はＳＨ基を有する総炭素数２〜１５の多価カルボン酸及びその塩からなる。なお、その微小うねりの作用機構については、詳細なことは不明であるが以下のことが推定される。即ち、ＯＨ基又はＳＨ基を有する総炭素数２〜１５の多価カルボン酸及び／又はその塩を配合することで、研磨中の研磨材、研磨クズに吸着し、負の表面電位が増加しすることにより分散性が向上し、研磨材の凝集が抑制される。その結果として、凝集粒子による精密部品用基板表面の凹部での研磨が著しく少なくなり、そのことより凸部の選択的研磨の促進がより大きくなり、微小うねりの低減ができるものと推定している。特に、Ｎｉ−Ｐメッキされたアルミニウム合金基板表面においては、ノジュールとよばれるメッキ工程で発生する突起や、Ｎｉ−Ｐメッキ前のアルミニウム合金基板がもつスクラッチ等に起因する凹みを除去する能力に優れ、微小うねりを低減する効果が高いことから、このうねり低減剤は、ノジュール低減剤としての機能も有する。
【００１２】
微小うねり低減剤として使用されるＯＨ基又はＳＨ基を有する総炭素数２〜１５の多価カルボン酸及びその塩の総炭素数は、水への溶解性の観点から、２〜１５であり、好ましくは２〜１０、より好ましくは２〜８、さらに好ましくは２〜６である。中でも、うねり低減の観点から、α−ヒドロキシカルボン酸及びその塩が好ましい。
【００１３】
ＯＨ基又はＳＨ基を有する総炭素数２〜１５の多価カルボン酸の具体例としては、リンゴ酸、酒石酸、クエン酸、イソクエン酸、アロクエン酸、タルトロン酸、マンデル酸、メルカプトコハク酸等が挙げられる。これらの内、リンゴ酸、酒石酸、クエン酸、イソクエン酸、アロクエン酸及びタルトロン酸が好ましく、特に好ましくはリンゴ酸、酒石酸及びクエン酸であり、最も好ましくはクエン酸である。
【００１４】
これらの多価カルボン酸の塩としては、特に限定はなく、具体的には、金属、アンモニウム、アルキルアンモニウム、有機アミン等との塩が挙げられる。金属の具体例としては、周期律表（長周期型）１Ａ、１Ｂ、２Ａ、２Ｂ、３Ａ、３Ｂ、４Ａ、６Ａ、７Ａ又は８族に属する金属が挙げられる。これらの金属の中でも、うねり低減の観点から１Ａ、３Ｂ、又は８族に属する金属が好ましく、１Ａ族に属するナトリウム及びカリウムが最も好ましい。
【００１５】
アルキルアンモニウムの具体例としては、テトラメチルアンモニウム、テトラエチルアンモニウム、テトラブチルアンモニウム等が挙げられる。
【００１６】
有機アミン等の具体例としては、ジメチルアミン、トリメチルアミン、アルカノールアミン等が挙げられる。
【００１７】
これらの塩の中では、アンモニウム塩、ナトリウム塩及びカリウム塩が特に好ましい。
【００１８】
これらの微小うねり低減剤は単独で用いても良いし、２種以上を混合して用いても良い。
【００１９】
本発明の研磨液組成物は、前記微小うねり低減剤、研磨材及び水を含有してなるものである。
【００２０】
本発明の研磨液組成物中における微小うねり低減剤の含有量は、微小うねり低減の観点から、0.01重量％以上が好ましく、取り扱い性の観点から、１５重量％以下が好ましい。両者を加味し、前記含有量は、より好ましくは0.05〜10重量％、最も好ましくは0.1 〜8 重量％である。
【００２１】
本発明に用いられる研磨材は、研磨用に一般に使用されている研磨材を使用することができる。該研磨材の例としては、金属；金属又は半金属の炭化物、窒化物、酸化物、ホウ化物；ダイヤモンド等が挙げられる。金属又は半金属元素は、周期律表（長周期型）の２Ａ、２Ｂ、３Ａ、３Ｂ、４Ａ、４Ｂ、５Ａ、６Ａ、７Ａ又は８族由来のものである。研磨材の具体例として、α−アルミナ粒子、中間アルミナ粒子、炭化ケイ素粒子、ダイヤモンド粒子、酸化マグネシウム粒子、酸化亜鉛粒子、酸化セリウム粒子、酸化ジルコニウム粒子、コロイダルシリカ粒子、ヒュームドシリカ粒子等が挙げられ、これらを１種以上使用することは、研磨速度を向上させる観点から好ましい。また、研磨特性の必要性に応じてこれらを２種以上混合して使用しても良い。研磨材用途別ではNi-Pメッキされた基板の研磨はアルミナ粒子やシリカ粒子が速度向上、表面欠陥防止の観点から好ましい。特にアルミナ粒子の場合、微小うねり低減、表面粗さ低減、速度向上、表面欠陥防止の観点からアルミナとしての純度が９５％以上のアルミナが好ましく、より好ましくは結晶型としてα−アルミナ粒子、γ−アルミナ粒子、δ−アルミナ粒子、θ―アルミナ粒子、η−アルミナ粒子及びκ−アルミナ粒子であり、更にはα−アルミナ粒子、γ−アルミナ粒子、δ−アルミナ粒子及びθ―アルミナ粒子が好ましく、特に好ましくはα−アルミナ粒子及びθ−アルミナ粒子であり、α−アルミナ粒子とθ−アルミナ粒子とを組み合わせることが最も好ましい。また、ガラス材質の研磨には酸化セリウム粒子及びアルミナ粒子が好ましい。半導体ウェハや半導体素子等の研磨では酸化セリウム粒子、アルミナ粒子及びシリカ粒子が好ましい。
【００２２】
研磨材の一次粒子の平均粒径は、微小うねり低減の観点から、好ましくは0.001 〜3 μm であり、一次粒子が凝集して二次粒子を形成している場合は、同様に微小うねり低減の観点から、その二次粒子の平均粒径は、好ましくは0.01〜3 μm である。特に研磨材がアルミナ粒子である場合、一次粒子の平均粒径は0.005 〜0.8 μm がより好ましく、特に好ましくは0.01〜0. 5μm であり、二次粒子の平均粒径は0.05〜2 μm がより好ましく、特に好ましくは0.1 〜1.5 μm である。また、研磨材がシリカ粒子の場合、一次粒子の平均粒径は0.01〜0.2 μm がより好ましく、特に好ましくは0.02〜0.1 μm であり、二次粒子の平均粒径は0.03〜2 μm がより好ましく、特に好ましくは0.1 〜1.2 μm である。研磨材の一次粒子の平均粒径は、走査型電子顕微鏡で観察（好適には3000〜30000 倍）又は透過型電子顕微鏡で観察（好適には10000 〜300000倍）して画像解析を行い、粒径を測定することにより求めることができる。また、二次粒子の平均粒径はレーザー光回折法を用いて体積平均粒径として測定することができる。
【００２３】
研磨材の比重は、分散性及び研磨装置への供給性や回収再利用性の観点から、その比重は２〜６であることが好ましく、２〜５であることがより好ましい。
【００２４】
研磨材の含有量は、経済性及び微小うねり低減の観点から、研磨液組成物中において好ましくは1 〜40重量％、より好ましくは2 〜30重量％、さらに好ましくは3 〜25重量％である。
【００２５】
本発明の研磨液組成物中の水は、媒体として使用されるものであり、その含有量は被研磨物を効率良く研磨する観点から、好ましくは55〜98.5重量％、より好ましくは60〜97重量％、さらに好ましくは70〜95重量％である。
【００２６】
また、本発明の研磨液組成物には、目的に応じて他の成分を配合することができる。その剤としては、界面活性剤、無機酸及びその塩、酸化剤、増粘剤、防錆剤、塩基性物質等が挙げられる。特に効果的にうねりを低減するためには界面活性剤の併用が好ましく、更には２個以上のイオン性親水基を持つ界面活性剤が好ましく、その具体例を示す。なお、かぎ括弧で表した名称は、いずれも商品名を示す。親水基がアニオン性基である界面活性剤、分散剤の例としてはアルケニルコハク酸カリウム、スピクリスポール酸に代表されるアルキル多価カルボン酸又はその塩、「UC3120」（東亜合成化学（株）製）、「ポイズ５２１」（花王（株）製）、「アロンA6016 」（東亜合成化学（株）製）、「FC-900」（日本触媒化学（株）製）等に代表される（メタ）アクリル酸重合体及びその共重合体とそれらの塩、「デモールＳＴ」（花王（株）製）、「デモールＥＰ」（花王（株）製）等に代表されるマレイン酸重合体及びその共重合体とそれらの塩、酢酸ビニルとイタコン酸の共重合体、アクリル酸とイタコン酸の共重合体等に代表されるイタコン酸重合体及びその共重合体及びそれらの塩、「デモールＮ」（花王（株）製）、「デモールＡＳ」（花王（株）製）等に代表されるポリナフタレンスルフォン酸とその塩、「メルフロー」（三井化学（株））等に代表されるポリメラミンスルフォン酸、スルフォン化スチレン重合体及びその共重合物とそれらの塩、アルギン酸ナトリウム、カルボキシメチルセルロースに代表される多糖類及びその誘導体とその塩、「KL318 」（クラレ（株）製）、「SS2217」（クラレ（株）製）等に代表されるアニオン性親水基単量体変性ポリビニルアルコール等が挙げられる。親水基がカチオン性基である界面活性剤、分散剤の例としては、「マーコート100 」（マツモト交商（株）製）、「マーコート５５０」（マツモト交商（株）製）、「マーコート280 」（マツモト交商（株）製）等に代表される４級アンモニウム単量体の重合体及びその共重合体とその塩、（トリメチルアンモニウムクロライド）エチル（メタ）アクリル酸エステル類の重合体及びその共重合体とその塩、「C-506 」（クラレ（株）製）、「CM-308」（クラレ（株）製）等に代表されるカチオン性親水基単量体変性ポリビニルアルコール、等が挙げられる。
【００２７】
無機酸及びその塩並びに酸化剤の具体例としては、特開昭62-25187号公報2 頁右上欄3 〜11行目、特開昭63-251163 号公報２頁左下欄７行〜14行、特開平1-205973号公報3 頁左上欄11行〜右上欄2 行、特開平3-115383号公報2 頁右下欄16行〜3 頁左上欄11行、特開平4-275387号公報2 頁右欄27行〜3 頁左欄12行等に記載されているものが挙げられる。それぞれの機能を発現させる観点から、これらの成分は単独で用いても良いし、２種類以上混合して用いても良い。また、その含有量は、それぞれの機能を発現させる観点及び経済性の観点から、好ましくは研磨液組成物中０．００１〜２０重量％、より好ましくは０．００５〜１５重量％、さらに好ましくは０．０１〜１０重量％である。
【００２８】
特に、本発明の研磨液組成物は、他の成分として無機酸又はその塩を含有する場合に微小うねり低減の効果が大きくなる。より詳しくは、一般に分散質を凝集沈降させやすい多価無機酸又はその塩、さらには硫酸、硫酸アンモニウム、硫酸カリウム、硫酸ニッケル、硫酸アルミニウム、亜硫酸アルミニウム、スルファミン酸アンモニウム等に代表される含硫黄無機酸及びその塩を含有させると、微小うねり低減効果が増大する。
【００２９】
さらに、他の成分として必要に応じて殺菌剤や抗菌剤等を配合することができる。これらの殺菌剤及び抗菌剤の含有量は、殺菌作用及び抗菌作用を発揮する観点、研磨性能への影響、経済面の観点から、研磨液組成物中0.0001〜0.1 重量% が好ましく、より好ましくは0.001 〜0.05重量％、さらに好ましくは0.002 〜0.02重量％である。
【００３０】
尚、本発明の基板の製造法に使用する研磨液組成物の各成分濃度は、研磨する際の好ましい濃度であるが、該組成物の製造時の濃度であって良い。通常、組成物は濃縮液として組成物は製造され、これを使用時に希釈して用いる場合が多い。
【００３１】
研磨液組成物は、前記微小うねり低減剤、研磨材、水及びその他の成分を任意の方法で添加、混合して製造することができる。
【００３２】
研磨液組成物のｐＨは、被研磨物の種類や要求品質等に応じて適宜決定することが好ましい。例えば、研磨液組成物のｐＨは、被研磨物の洗浄性及び加工機械の腐食防止性、作業者の安全性の観点から、2 〜12が好ましい。また、被研磨物がNi-Pメッキされたアルミニウム合金基板等の金属を主対象とした精密部品基板である場合、研磨速度向上と表面品質の向上の観点からｐＨは２〜１０が好ましく、２〜９がより好ましく、２〜７がさらに好ましく、２〜５が特に好ましい。さらに、半導体ウェハや半導体素子等の研磨、特にシリコン基板、ポリシリコン膜、SiO2膜等の研磨に用いる場合は、研磨速度の向上と表面品質の向上の観点から、7 〜12が好ましく、8 〜11がより好ましく、9 〜11が特に好ましい。該ｐＨは、必要により、硝酸、硫酸等の無機酸、オキシカルボン酸、多価カルボン酸やアミノポリカルボン酸、アミノ酸等の有機酸、及びその金属塩やアンモニウム塩、アンモニア、水酸化ナトリウム、水酸化カリウム、アミン等の塩基性物質を適宜、所望量で配合することで調整することができる。
【００３３】
本発明の基板の製造方法は、前記研磨液組成物を用いて被研磨基板を研磨する工程を有している。
【００３４】
なお、被研磨基板に代表される被研磨物の材質としては、精密部品用基板に通常使用されるものであれば特に限定はなく、例えば、前記のものであればよい。
【００３５】
研磨液組成物を用いて被研磨基板を研磨する方法としては、通常公知の方法であればよい。例えば、多孔質の有機高分子系の研磨布等の研磨パッド等を貼り付けた研磨盤で基板を挟み込み、本発明の研磨液組成物を研磨面に供給し、圧力を加えながら研磨盤や基板を動かすことにより、微小うねりを低減した基板を製造することができる。したがって、本発明は、研磨液組成物を用いる微小うねりの低減方法にも関する。
【００３６】
また、本発明の製造方法としては、研磨パッドを使用するポリッシング工程において特に効果があるが、これを使用しないラッピング工程等にも同様に適用することができる。
【００３７】
【実施例】
実施例１〜２、比較例１
［研磨液配合方法１］
研磨材（一次粒子の平均粒径0.23μm 、二次粒子の平均粒径0.８μm のα−アルミナ（純度99.9％））１６重量部、中間アルミナ（θアルミナ、平均粒径0.２μm 、比表面積150m2/g 、純度99.9% ）を４重量部、イタコン酸０．５重量部、硫酸アンモニウム０．５重量部、界面活性剤として「デモールEP」（花王（株）製）を0.08重量部、表１に示す微小うねり低減剤を所定量、残分をイオン交換水として攪拌混合して研磨液組成物１００重量部を得た。研磨時にはこの研磨液組成物を４倍量のイオン交換水にて希釈(vol/vol) して使用した。
【００３８】
［研磨方法］
ランク・テーラーホブソン社製のタリーステップ（触針先端サイズ：25μm ×25μm 、ハイパスフィルター：80μm 、測定長さ：0.64mm）によって測定した中心線平均粗さRaが0.2 μm 、厚さ1.27 mm 、直径3.5 インチのNi-Pメッキされたアルミニウム合金からなる基板の表面を両面加工機により、１段目研磨の設定条件で片面の研磨量が1.5 〜2 μm になるように調整し、上記のようにして調製した研磨液組成物を用いて研磨して磁気記録媒体用基板として用いられるNi-Pメッキされたアルミニウム合金基板の研磨物の研磨終了品を得た。
【００３９】
両面加工機の設定条件を下記に示す。
＜両面加工機の設定条件＞
・１段目研磨
両面加工機：スピードファーム（株）製、9B型両面加工機
加工圧力：9.8kPa
研磨パッド：カネボウ（株）製、「Ｎ  ００４８」（商品名）
定盤回転数：50rpm
研磨液組成物供給流量：100ml/min
研磨時間：５min
投入した基板の枚数：10枚
【００４０】
［微小うねり］
各研磨後の基板の微小うねりを下記の条件で測定した。
機器      ：「Zygo New-View200」（Ｃａｎｏｎ販売株式会社製）
レンズ    ：2.5 倍  Micheison
ズーム比  ：０．５
リムーブ  ：Cylinder
フィルター：FFT Fixed Band Pass   0.5 〜5mm
エリア    ：4.33mm×5.77mm
【００４１】
表１に結果を示す。比較例１の研磨後の微小うねりを基準値１とした場合の各微小うねりの値を相対値で示す。本発明の微小うねり低減剤を添加した実施例１〜２では顕著に微小うねりが低減されていることがわかる。
【００４２】
【表１】
2004204117.tif 000002
【００４３】
実施例３、比較例２
［研磨液配合方法２］
研磨材（一次粒子の平均粒径0.23μm 、二次粒子の平均粒径0.８μm のα−アルミナ（純度99.9％））１６重量部、中間アルミナ（θアルミナ、平均粒径0.２μm 、比表面積150m2/g 、純度99.9% ）を４重量部、イタコン酸０．５重量部、表２に示す微小うねり低減剤を所定量、残分をイオン交換水として攪拌混合して研磨液組成物１００重量部を得た。得られた研磨液組成物を用いて実施例１と同様に研磨を行った。研磨時にはこの研磨液組成物を４倍量のイオン交換水にて希釈(vol/vol) して使用した。
【００４４】
【表２】
2004204117.tif 000003
【００４５】
表２に結果を示す。比較例２の研磨後の微小うねりを基準値１とした場合の各微小うねりの値を相対値で示す。本発明の微小うねり低減剤を添加した実施例３では微小うねりが低減されていることがわかる。
【００４６】
【発明の効果】
本発明の微小うねり低減剤を精密部品用基板等の研磨に用いることにより、微小うねりが低減した、単位面積あたりの記憶容量の大きな基板が製造できるという効果が奏される。